(57)【要約】【課題】高熱伝導率および高耐熱性を実現できる熱硬化性樹脂組成物を提供する。【解決手段】本発明の熱硬化性樹脂組成物は分子内にメソゲン基を含有せず、マレイミド基の窒素原子が芳香族環と共役した共役構造を含有するビスマレイミド化合物と、ビスマレイミド化合物の硬化剤と、２０Ｗ／ｍ・Ｋ以上の熱伝導率を有する熱伝導性フィラーと、を含むものである。【選択図】図１
2019108517.tif 000002
【特許請求の範囲】
【請求項１】
分子内にメソゲン基を含有せず、マレイミド基の窒素原子が芳香族環と共役した共役構造を含有するビスマレイミド化合物と、
前記ビスマレイミド化合物の硬化剤と、
２０Ｗ／ｍ・Ｋ以上の熱伝導率を有する熱伝導性フィラーと、を含む、熱硬化性樹脂組成物。
【請求項２】
メソゲン基を含有するビスマレイミド化合物と、
前記ビスマレイミド化合物の硬化剤と、
熱伝導性フィラーと、を含む、熱硬化性樹脂組成物。
【請求項３】
請求項１に記載の熱硬化性樹脂組成物であって、
前記メソゲン基を含有しないビスマレイミド化合物が、下記一般式（Ａ）で表される化合物を含む、熱硬化性樹脂組成物。
【化１】
2019108517.tif 000017
（上記一般式（Ａ）中、ｎ１は０以上１０以下の整数であり、Ｘ１はそれぞれ独立に炭素数１以上１０以下のアルキレン基、下記式（１ａ）で表される基、式「−ＳＯ２−」で表される基、「−ＣＯ−」で表される基、酸素原子または単結合であり、Ｒ１はそれぞれ独立に炭素数１以上６以下の炭化水素基であり、ａはそれぞれ独立に０以上４以下の整数であり、ｂはそれぞれ独立に０以上３以下の整数である。）
【化２】
2019108517.tif 000018
（上記式（１ａ）において、Ｙは芳香族環を有する炭素数６以上３０以下の炭化水素基であり、ｎ２は０以上の整数である。）
【請求項４】
請求項２に記載の熱硬化性樹脂組成物であって、
前記メソゲン基を含有するビスマレイミド化合物が、下記一般式（ａ）で表される化合物を含む、熱硬化性樹脂組成物。
【化３】
2019108517.tif 000019
（上記一般式（ａ）中、Ｒは、一般式−Ａ１−ｘ−Ａ２−で表されるメソゲン基である。前記一般式において、Ａ１およびＡ２は、各々独立して芳香族基、縮合芳香族基、脂環基、脂環式複素環基から選ばれる置換基を示す。ｘは結合基であり、直接結合、−ＣＨ２−、−Ｃ（ＣＨ３）２−、−Ｏ−、−Ｓ−、−ＣＨ２−ＣＨ２−、−Ｃ＝Ｃ−、−Ｃ≡Ｃ−、−ＣＯ−、−ＣＯ−Ｏ−、−ＣＯ−ＮＨ−、−ＣＨ＝Ｎ−、−ＣＨ＝Ｎ−Ｎ＝ＣＨ−、−Ｎ＝Ｎ−または−Ｎ（Ｏ）＝Ｎ−の群から選ばれる２価の置換基を示す。）
【請求項５】
請求項１から４のいずれか１項に記載の熱硬化性樹脂組成物であって、
前記硬化剤が、ベンゾオキサジン化合物、エポキシ樹脂、シアネート化合物およびアミン化合物からなる群から選択される一種以上を含む、熱硬化性樹脂組成物。
【請求項６】
請求項１から５のいずれか１項に記載の熱硬化性樹脂組成物であって、
軟化点が１００℃以上である、熱硬化性樹脂組成物。
【請求項７】
請求項１から６のいずれか１項に記載の熱硬化性樹脂組成物であって、
前記熱伝導性フィラーは、アルミナ、窒化アルミニウム、炭化珪素、窒化ホウ素、窒化珪素、酸化マグネシウム、及び水酸化アルミニウム、硫酸バリウムから選択される少なくとも１種以上を含む、熱硬化性樹脂組成物。
【請求項８】
請求項７に記載の熱硬化性樹脂組成物であって、
前記窒化ホウ素は、鱗片状窒化ホウ素の、単分散粒子、凝集粒子またはこれらの混合物を含む、熱硬化性樹脂組成物。
【請求項９】
請求項１から８のいずれか１項に記載の熱硬化性樹脂組成物であって、
硬化促進剤をさらに含む、熱硬化性樹脂組成物。
【請求項１０】
請求項９に記載の熱硬化性樹脂組成物であって、
前記硬化促進剤が窒素原子含有化合物を含む、熱硬化性樹脂組成物。
【請求項１１】
請求項１から１０のいずれか１項に記載の熱硬化性樹脂組成物であって、
Ｂステージ状態である、熱硬化性樹脂組成物。
【請求項１２】
請求項１から１１のいずれか１項に記載の熱硬化性樹脂組成物の硬化物。
【請求項１３】
接着剤層と、
前記接着剤層上に設けられた絶縁層と、を備えており、
前記絶縁層が、請求項１から１１のいずれか１項に記載の熱硬化性樹脂組成物からなる樹脂層で構成される、積層板。
【請求項１４】
金属基板と、
前記金属基板上に設けられた絶縁層と、
前記絶縁層上に設けられた金属層と、を備えており、
前記絶縁層が、請求項１から１１のいずれか１項に記載の熱硬化性樹脂組成物からなる樹脂層、および請求項１３に記載の積層板からなる群から選択される一種で構成される、金属ベース基板。
【請求項１５】
請求項１４に記載の金属ベース基板であって、
前記金属層が銅層またはアルミニウム層で構成されている、金属ベース基板。
【請求項１６】
請求項１４または１５に記載の金属ベース基板であって、
前記金属基板が銅基板またはアルミニウム基板で構成されている、金属ベース基板。
【請求項１７】
請求項１４から１６のいずれか１項に記載の金属ベース基板と、
前記金属ベース基板上に設けられた電子部品と、を備えるパワーモジュール。
【発明の詳細な説明】
【技術分野】
【０００１】
本発明は、熱硬化性樹脂組成物、その硬化物、積層板、金属ベース基板およびパワーモジュールに関する。
【背景技術】
【０００２】
電気・電子機器等を構成する絶縁材料に対して放熱性が要求されている。絶縁材料の放熱性について様々な開発がなされてきた。この種の技術として、たとえば、特許文献１に記載の技術が知られている。特許文献１には、メソゲン骨格を有するエポキシ樹脂、硬化剤、及び無機充填材を含む樹脂層を使用することにより、高い熱伝導率を有する絶縁材料を提供できると記載されている。
【先行技術文献】
【特許文献】
【０００３】
【特許文献１】特開２０１４−１３９０２１号公報
【発明の概要】
【発明が解決しようとする課題】
【０００４】
しかしながら、本発明者が検討した結果、特許文献１に記載の樹脂層においては、高熱伝導率および高耐熱性の両立の点で改善の余地を有することが判明した。
【課題を解決するための手段】
【０００５】
本発明者はさらに検討したところ、メソゲン骨格を有するエポキシ樹脂を使用することにより、熱伝導率の向上を図ることができるが、反対に耐熱性が低下することを見出した。このような知見に基づきさらに鋭意研究したところ、分子内に所定の共役構造を有するビスマレイミド化合物を採用することにより、耐熱性の低下を抑制しつつも、熱伝導率を向上させることができることを見出し、本発明を完成するに至った。
【０００６】
本発明によれば、
分子内にメソゲン基を含有せず、マレイミド基の窒素原子が芳香族環と共役した共役構造を含有するビスマレイミド化合物と、
前記ビスマレイミド化合物の硬化剤と、
２０Ｗ／ｍ・Ｋ以上の熱伝導率を有する熱伝導性フィラーと、を含む、熱硬化性樹脂組成物が提供される。
【０００７】
また本発明によれば、
メソゲン基を含有するビスマレイミド化合物と、
前記ビスマレイミド化合物の硬化剤と、
熱伝導性フィラーと、を含む、熱硬化性樹脂組成物が提供される。
【０００８】
また本発明によれば、上記熱硬化性樹脂組成物の硬化物が提供される。
【０００９】
また本発明によれば、
接着剤層と、
前記接着剤層上に設けられた絶縁層と、を備えており、
前記絶縁層が、上記熱硬化性樹脂組成物からなる樹脂層で構成される、積層板が提供される。
【００１０】
また本発明によれば、
金属基板と、
前記金属基板上に設けられた絶縁層と、
前記絶縁層上に設けられた金属層と、を備えており、
前記絶縁層が、上記熱硬化性樹脂組成物からなる樹脂層、および上記積層板からなる群から選択される一種で構成される、金属ベース基板が提供される。
【００１１】
また本発明によれば、
上記金属ベース基板と、
前記金属ベース基板上に設けられた電子部品と、を備えるパワーモジュールが提供される。
【発明の効果】
【００１２】
本発明によれば、高熱伝導率および高耐熱性を実現できる熱硬化性樹脂組成物、それを用いた硬化物、積層板、金属ベース基板およびパワーモジュールが提供される。
【図面の簡単な説明】
【００１３】
【図１】本実施形態に係る金属ベース基板の構成を示す断面図である。
【図２】本実施形態に係るパワーモジュールの構成を示す断面図である。
【発明を実施するための形態】
【００１４】
以下、本発明の実施の形態について、図面を用いて説明する。尚、すべての図面において、同様な構成要素には同様の符号を付し、適宜説明を省略する。また、図は概略図であり、実際の寸法比率とは一致していない。
【００１５】
本実施形態の熱硬化性樹脂組成物の概要を説明する。
第１の実施形態の熱硬化性樹脂組成物は、分子内にメソゲン基を含有せず、マレイミド基の窒素原子が芳香族環と共役した共役構造を含有するビスマレイミド化合物と、ビスマレイミド化合物の硬化剤と、２０Ｗ／ｍ・Ｋ以上の熱伝導率を有する熱伝導性フィラーと、を含むことができる。
【００１６】
第２の実施形態の熱硬化性樹脂組成物は、メソゲン基を含有するビスマレイミド化合物と、ビスマレイミド化合物の硬化剤と、熱伝導性フィラーと、を含むことができる。
【００１７】
本発明者の知見によれば、分子内に所定の共役構造を有するビスマレイミド化合物を採用することにより、耐熱性および熱伝導率を向上できる放熱材料を実現できることが見出された。詳細なメカニズムは定かでないが、マレイミド基の窒素原子が芳香族環と共役した共役構造や、メソゲン基中の共役構造により熱伝導率を高め、耐熱性に優れたマレイミド骨格を有する熱硬化性架橋基により耐熱性を向上できると考えられる。すなわち、三次元架橋構造を構成するマトリックス樹脂の熱伝導性を高め、エポキシ系架橋構造と異なるマレイミド系架橋構造により耐熱性を向上できると考えられる。
【００１８】
本実施形態の熱硬化性樹脂組成物は、電気・電子機器などの放熱絶縁材料として用いることが可能である。この放熱絶縁材料は、例えば、電子部品を搭載するための基板材料に用いることができる。
【００１９】
電気・電子機器は、たとえば、通常の半導体装置（電子部品として半導体素子を備える電子装置）やパワーモジュール（電子部品としてパワー半導体素子を備える電子装置）等を用いることができる。パワー半導体素子は、ＳｉＣ、ＧａＮ、Ｇａ２Ｏ３、またはダイヤモンドのようなワイドバンドギャップ材料を使用したものであり、高電圧・大電流で使用されるように設計されているため、通常のシリコンチップ（半導体素子）よりも発熱量が大きくなるので、さらに高温の環境下で動作することになる。パワー半導体素子には、たとえば、２００℃以上や２５０℃以上等の高温の動作環境下で、長時間の使用が要求される。パワー半導体素子の具体例としては、たとえば、整流ダイオード、パワートランジスタ、パワーＭＯＳＦＥＴ、絶縁ゲートバイポーラトランジスタ（ＩＧＢＴ）、サイリスタ、ゲートターンオフサイリスタ（ＧＴＯ）、トライアック等が挙げられる。
【００２０】
本発明者の知見によれば、放熱絶縁材料（熱硬化性樹脂組成物）の耐熱性の指標として、軟化点を採用することが可能である。たとえば、１５０℃の軟化点を指標とすることにより、通常の半導体装置の使用環境下における耐熱性を評価することができ、２００℃の軟化点を指標とすることにより、パワーモジュールの使用環境下における耐熱性を評価することが可能になる。
【００２１】
本実施形態の熱硬化性樹脂組成物の軟化点は、たとえば、１００℃以上であり、好ましくは１５０℃以上であり、さらに好ましくは１８０℃以上であり、より一層好ましくは２００℃以上である。軟化点を１５０℃以上とすることにより、通常の半導体装置に好適に用いることができ、軟化点を２００℃以上とすることにより、パワーモジュールに好適に用いる放熱絶縁材料を実現できる。なお、上記軟化点の上限値は、特に限定されないが、例えば、４００℃以下としてもよい。
【００２２】
本実施形態の熱硬化性樹脂組成物によれば、パワーモジュールに用いることができる放熱絶縁材料を提供することができる。
【００２３】
本実施形態の熱硬化性樹脂組成物の各成分について詳述する。
【００２４】
第１の実施形態に係る熱硬化性樹脂組成物は、熱硬化性樹脂として、分子内にメソゲン基を含有するビスマレイミド化合物（以下、メソゲン系ビスマレイミド化合物とも呼称する。）を含むものである。
【００２５】
第２の実施形態に係る熱硬化性樹脂組成物は、熱硬化性樹脂として、分子内にメソゲン基を含有せず、マレイミド基の窒素原子が芳香族環と共役した共役構造を含有するビスマレイミド化合物（以下、非メソゲン系ビスマレイミド化合物とも呼称する。）を含むものである。
【００２６】
上記非メソゲン系ビスマレイミド化合物としては、下記一般式（Ａ）で表される化合物を含むメソゲン基を含有しないビスマレイミド化合物を含むことができる。
【化１】
2019108517.tif 000003
（上記一般式（Ａ）中、ｎ１は０以上１０以下の整数であり、Ｘ１はそれぞれ独立に炭素数１以上１０以下のアルキレン基、下記式（１ａ）で表される基、式「−ＳＯ２−」で表される基、「−ＣＯ−」で表される基、酸素原子または単結合であり、Ｒ１はそれぞれ独立に炭素数１以上６以下の炭化水素基であり、ａはそれぞれ独立に０以上４以下の整数であり、ｂはそれぞれ独立に０以上３以下の整数である。）
【化２】
2019108517.tif 000004
（上記式（１ａ）において、Ｙは芳香族環を有する炭素数６以上３０以下の炭化水素基であり、ｎ２は０以上の整数である。）
【００２７】
上記一般式（Ａ）中、マレイミド基の窒素原子とベンゼン環などの芳香環等が隣接してなる骨格部分が共役構造となることにより、詳細なメカニズムは定かでないが、熱伝導性を高められると考えられる。さらに、上記一般式（Ａ）中は、Ｘ１は、所定の共役構造を備えることが好ましいが、それ以外の−ＣＨ２−を許容できる。
【００２８】
上記一般式（Ａ）中のＸ１における１以上１０以下のアルキレン基としては、特に限定されないが、直鎖状または分岐鎖状のアルキレン基でもよい。
この直鎖状のアルキレン基としては、具体的には、メチレン基、エチレン基、プロピレン基、ブチレン基、ペンチレン基、ヘキシレン基、ヘプチレン基、オクチレン基、ノニレン基、デカニレン基、トリメチレン基、テトラメチレン基、ペンタメチレン基、ヘキサメチレン基等が挙げられる。
【００２９】
なお上記一般式（Ａ）中の、Ｘ１におけるアルキレン基の炭素数は、１以上１０以下であればよいが、１以上７以下であることが好ましく、１以上３以下であることがより好ましい。具体的には、このような炭素数を有するアルキレン基としては、例えば、メチレン基、エチレン基、プロピレン基、イソプロピレン基が挙げられる。この中でも、耐熱性の観点から、メチレン基が好ましい。
【００３０】
また、上記一般式（Ａ）中、Ｒ１は、それぞれ独立して、炭素数１以上６以下の炭化水素基であるが、炭素数１または２の炭化水素基、具体的には、メチル基またはエチル基であるのが好ましい。
さらに、ａは０以上４以下の整数であり、０以上２以下の整数であることが好ましく、０であることがより好ましい。また、ｂは０以上３以下の整数であり、０または１であることが好ましく、０であることがより好ましい。
【００３１】
また、上記一般式（Ａ）中、ｎ１は０以上１０以下の整数であり、０以上６以下の整数であることが好ましく、０以上４以下の整数であるのがより好ましく、０以上３以下の整数であるのが特に好ましい。また、マレイミド化合物は上記式（Ａ）においてｎ１が１以上の化合物を少なくとも含むことがより好ましい。これにより、熱硬化性樹脂組成物から得られる絶縁層はより優れた耐熱性を発揮するものとなる。
【００３２】
上記式（１ａ）において、Ｙは芳香族環を有する炭素数６以上３０以下の炭化水素基であり、ｎ２は０以上の整数である。
【００３３】
式（１ａ）中、芳香族環を有する炭素数６以上３０以下の炭化水素基は、芳香族環のみからなるものでもよいし、芳香族環以外の炭化水素基を有していてもよい。Ｙが有する芳香族環は、１つでもよいし、２つ以上でもよく、２つ以上の場合、これら芳香族環は、同一でも異なっていてもよい。また、上記芳香族環は、単環構造および多環構造のいずれでもよい。
具体的には、芳香族環を有する炭素数６以上３０以下の炭化水素基としては、例えば、ベンゼン、ビフェニル、ナフタレン、アントラセン、フルオレン、フェナントレイン、インダセン、ターフェニル、アセナフチレン、フェナレン等の芳香族性を有する化合物の核から水素原子を２つ除いた２価の基が挙げられる。
また、これら芳香族炭化水素基は、置換基を有していてもよい。ここで芳香族炭化水素基が置換基を有するとは、芳香族炭化水素基を構成する水素原子の一部または全部が置換基により置換されたことをいう。置換基としては、例えば、アルキル基が挙げられる。
この置換基としてのアルキル基としては、鎖状のアルキル基であることが好ましい。また、その炭素数は１以上１０以下であることが好ましく、１以上６以下であることがより好ましく、１以上４以下であることが特に好ましい。具体的には、メチル基、エチル基、プロピル基、イソプロピル基、ブチル基、ｔｅｒｔ−ブチル基、ｓｅｃ−ブチル基等が挙げられる。
【００３４】
このような基Ｙは、ベンゼンまたはナフタレンから水素原子を２つ除いた基を有することが好ましく、上記式（１ａ）で表される基としては、下記式（１ａ−１）、（１ａ−２）のいずれかで表される基であることが好ましい。これにより、熱硬化性樹脂組成物から得られる絶縁層はより優れた耐熱性を発揮するものとなる。
【００３５】
【化３】
2019108517.tif 000005
上記式（１ａ−１）、（１ａ−２）中、Ｒ４は、それぞれ独立に炭素数１以上６以下の炭化水素基である。ｅはそれぞれ独立に０以上４以下の整数、より好ましくは０である。
【００３６】
さらに、上記式（１ａ）で表される基において、ｎ２は、０以上の整数であればよいが、０以上５以下の整数であることが好ましく、１以上３以下の整数であることがより好ましく、１または２であることが特に好ましい。
【００３７】
以上のことから、上記式（Ａ）により示されるマレイミド化合物は、Ｘ１が、炭素数１以上３以下の直鎖状もしくは分岐鎖状のアルキレン基であり、Ｒ１が１または２の炭化水素基であり、ａが０以上２以下の整数であり、ｂが０または１であり、ｎ１が１以上４以下の整数であることが好ましい。または、Ｘ１は上記式（１ａ−１）、（１ａ−２）のいずれかで表される基であり、ｅが０であることが好ましい。これにより、熱硬化性樹脂組成物から得られる絶縁層は、より優れた低熱収縮性および耐薬品性を発揮するものとなる。
【００３８】
上記式（Ａ）により示されるマレイミド化合物の好ましい具体例としては、例えば、下記式（１−１）により示されるマレイミド化合物が特に好ましく使用される。
【００３９】
【化４】
2019108517.tif 000006
【００４０】
また、マレイミド化合物は、上記（Ａ）式により示されるマレイミド化合物とは異なる種類のマレイミド化合物を含んでもよい。
このようなマレイミド化合物としては、１，６’−ビスマレイミド−（２，２，４−トリメチル）ヘキサン、ヘキサメチレンジアミンビスマレイミド、Ｎ，Ｎ’−１，２−エチレンビスマレイミド、Ｎ，Ｎ’−１，３−プロピレンビスマレイミド、Ｎ，Ｎ’−１，４−テトラメチレンビスマレイミド等の脂肪族マレイミド化合物；イミド拡張型ビスマレイミド等を挙げることができる。これらの中でも１，６’−ビスマレイミド−（２，２，４−トリメチル）ヘキサン、イミド拡張型ビスマレイミドが特に好ましい。マレイミド化合物は、単独で使用しても良く、二種類以上を併用してもよい。
【００４１】
上記メソゲン系ビスマレイミド化合物としては、例えば、下記一般式（ａ）で表されるメソゲン基を含有するビスマレイミド化合物を含むことができる。
【化５】
2019108517.tif 000007
【００４２】
上記一般式（ａ）中、Ｒは、それぞれ、一般式−Ａ１−ｘ−Ａ２−で表されるメソゲン基である。前記一般式において、Ａ１およびＡ２は、各々独立して芳香族基、縮合芳香族基、脂環基、脂環式複素環基から選ばれる置換基を示す。ｘは結合基であり、直接結合、または−Ｏ−、−Ｓ−、−Ｃ＝Ｃ−、−Ｃ≡Ｃ−、−ＣＯ−、−ＣＯ−Ｏ−、−ＣＯ−ＮＨ−、−ＣＨ＝Ｎ−、−ＣＨ＝Ｎ−Ｎ＝ＣＨ−、−Ｎ＝Ｎ−および−Ｎ（Ｏ）＝Ｎ−の群から選ばれる２価の置換基を示す。
【００４３】
ここでＡ１、Ａ２は各々独立して、ベンゼン環を有する炭素数６〜１２の炭化水素基、ナフタレン環を有する炭素数１０〜２０の炭化水素基、ビフェニル構造を有する炭素数１２〜２４の炭化水素基、ベンゼン環を３個以上有する炭素数１２〜３６の炭化水素基、縮合芳香族基を有する炭素数１２〜３６の炭化水素基、炭素数４〜３６の脂環式複素環基から選択されるものであることが好ましい。
【００４４】
メソゲン基中のＡ１、Ａ２の具体例としては、例えば、フェニレン、ビフェニレン、ナフチレン、アントラセニレン、シクロヘキシル、ピリジル、ピリミジル、チオフェニレン等が挙げられる。また、これらは無置換であっても良く、脂肪族炭化水素基、ハロゲン基、シアノ基、ニトロ基などの置換基を有する誘導体であっても良い。
【００４５】
メソゲン基中の結合基に相当するｘとしては、例えば、直接結合、または−Ｃ＝Ｃ−、−Ｃ≡Ｃ−、−ＣＯ−Ｏ−、−ＣＯ−ＮＨ−、−ＣＨ＝Ｎ−、−ＣＨ＝Ｎ−Ｎ＝ＣＨ−、−Ｎ＝Ｎ−および−Ｎ（Ｏ）＝Ｎ−の群から選ばれる２価の置換基が好ましい。
ここで、直接結合とは、単結合、またはメソゲン構造中のＡ１およびＡ２が互いに連結して環構造を形成することを意味する。
【００４６】
上記メソゲン系ビスマレイミド化合物の分子構造としては、メソゲン基を介して両側に熱架橋性基を備えるものを用いることができる。これにより熱架橋性を高めることができる。
また、上記メソゲン系ビスマレイミド化合物の分子構造において、メソゲン基またはメソゲン基中の結合基Ｘは、ベンゼン環などの芳香族環に直接結合した構造を有することが好ましい。詳細なメカニズムは定かでないが、共役構造により熱伝導性を高められると考えられる。また、π電子共役構造を有する芳香族環を含むメソゲン基が、ビフェニル構造などの分子の動きが抑制された剛直な構造を備えることにより、より一層熱伝導率を高められると考えられる。
また、上記メソゲン系ビスマレイミド化合物の分子構造において、メソゲン基と結合する基または結合基Ｘと結合する基が、共鳴構造をとる窒素原子を備えるものであることが好ましく、例えば、窒素原子を有する複素環であることが好ましい。詳細なメカニズムは定かでないが、共役構造により熱伝導性を高められると考えられる。
【００４７】
上記熱硬化性樹脂組成物は、分子内にメソゲン基を含有しない他の熱硬化性樹脂を含むことができる。他の熱硬化性樹脂としては、例えば、エポキシ樹脂、シアネート樹脂、ポリイミド樹脂、ベンゾオキサジン樹脂、不飽和ポリエステル樹脂、フェノール樹脂、メラミン樹脂、シリコーン樹脂、ビスマレイミド樹脂、アクリル樹脂等が挙げられる。これらを単独で用いても２種以上を組み合わせて用いてもよい。
【００４８】
上記熱硬化性樹脂の含有量は、熱硬化性樹脂組成物の固形分全体に対して、例えば、１質量％以上３０質量％以下が好ましく、５質量％以上２８質量％以下がより好ましい。上記下限値以上であると、ハンドリング性が向上し、樹脂層を形成するのが容易となる。上記上限値以下であると、樹脂層の強度や難燃性がより一層向上したり、樹脂層の熱伝導性がより一層向上したりする。
【００４９】
上記非メソゲン系ビスマレイミド化合物またはメソゲン系ビスマレイミド化合物の含有量において、上記熱硬化性樹脂全体に対して、下限値は、２５質量％以上でもよく、５０質量％以上でもよく、７５質量％以上でもよく、一方、上限値は、１００質量％以下でもよい。これにより、熱伝導性および耐熱性を向上させることができる。
【００５０】
本実施形態において、「熱硬化性樹脂組成物の固形分」とは、樹脂組成物中における不揮発分を指し、水や溶媒等の揮発成分を除いた残部を指す。
【００５１】
本実施形態の熱硬化性樹脂組成物は、必要に応じて、硬化剤を含むことができる。
上記硬化剤としては、ビスマレイミド化合物の種類に応じて選択され、これと反応するビスマレイミド化合物の硬化剤であれば特に限定されない。
【００５２】
上記ビスマレイミド化合物の硬化剤としては、例えば、ベンゾオキサジン化合物、エポキシ樹脂、シアネート化合物、フェノール化合物およびアミン化合物からなる群から選択される一種以上を含むことができる。これらを単独で用いても２種以上を組み合わせて用いてもよい。
【００５３】
上記アミン化合物としては、芳香族ジアミン化合物およびモノアミン化合物から選択される少なくとも１種を用いることができる。
【００５４】
芳香族ジアミン化合物としては、例えば、ｏ−ジアニシジン、ｏ−トリジン、３，３’−ジヒドロキシ−４，４’−ジアミノビフェニル、４，４’−ビス（４−アミノフェノキシ）ビフェニル、２，２’−ジメチル−４，４’−ジアミノビフェニル、ｍ−フェニレンジアミン、ｐ−フェニレンジアミン、ｏ−キシレンジアミン、４，４’−ジアミノジフェニルメタン、４，４’−ジアミノジフェニルプロパン、４，４’−ジアミノジフェニルエーテル、４，４’−ジアミノジフェニルスルホン、３，３’−ジアミノジフェニルスルホン、１，５−ジアミノナフタレン、４，４’−（ｐ−フェニレンジイソプロピリデン）ジアニリン、２，２−［４−（４−アミノフェノキシ）フェニル］プロパン、４，４’−ジアミノ−３，３’−ジメチル−ジフェニルメタン、ビス（４−（４−アミノフェノキシ）フェニル）スルホン等があげられる。
【００５５】
モノアミン化合物としては、例えば、ｏ−アミノフェノール、ｍ−アミノフェノール、ｐ−アミノフェノール、ｏ−アミノ安息香酸、ｍ−アミノ安息香酸、ｐ−アミノ安息香酸、ｏ−アミノベンゼンスルホン酸、ｍ−アミノベンゼンスルホン酸、ｐ−アミノベンゼンスルホン酸、３，５−ジヒドロキシアニリン、３，５−ジカルボキシアニリン、ｏ−アニリン、ｍ−アニリン、ｐ−アニリン、ｏ−メチルアニリン、ｍ−メチルアニリン、ｐ−メチルアニリン、ｏ−エチルアニリン、ｍ−エチルアニリン、ｐ−エチルアニリン、ｏ−ビニルアニリン、ｍ−ビニルアニリン、ｐ−ビニルアニリン、ｏ−アリルアニリン、ｍ−アリルアニリン、ｐ−アリルアニリン等が挙げられる。
【００５６】
本実施形態の熱硬化性樹脂組成物は、必要に応じて、硬化促進剤を含むことができる。
上記硬化促進剤の種類や配合量は特に限定されないが、反応速度や反応温度、保管性などの観点から、適切なものを選択することができる。
【００５７】
上記硬化促進剤としては、例えば、イミダゾール類、有機リン化合物、有機金属塩、３級アミン類、フェノール化合物、有機酸等が挙げられる。これらを単独で用いても２種以上を組み合わせて用いてもよい。この中でも、耐熱性を高める観点かから、イミダゾール類などの窒素原子含有化合物を用いることが好ましい。
【００５８】
上記イミダゾール類としては、例えば、２−メチルイミダゾール、２−エチル−４−メチルイミダゾール、２−フェニル−４−メチルイミダゾール、２，４−ジエチルイミダゾール、２−フェニル−４−メチル−５−ヒドロキシイミダゾール、２−フェニル−４，５−ジヒドロキシメチルイミダゾール、１−シアノエチル−２−フェニルイミダゾール、１−シアノエチル−２−フェニルイミダゾリウムトリメリテート等が挙げられる。
【００５９】
上記有機金属塩としては、例えば、ナフテン酸亜鉛、ナフテン酸コバルト、オクチル酸スズ、オクチル酸コバルト、ビスアセチルアセトナートコバルト（ＩＩ）、トリスアセチルアセトナートコバルト（ＩＩＩ）等が挙げられる。
上記３級アミン類としては、例えば、トリエチルアミン、トリブチルアミン、１，４−ジアザビシクロ［２．２．２］オクタン、１，８−ジアザビシクロ（５，４，０）ウンデセン−７等が挙げられる。
上記フェノール化合物としては、例えば、フェノール、ビスフェノールＡ、ノニルフェノール、２，２−ビス（３−メチル−４−ヒドロキシフェニル）プロパン等が挙げられる。
上記有機酸としては、例えば、酢酸、安息香酸、サリチル酸、ｐ−トルエンスルホン酸等が挙げられる。
【００６０】
上記硬化促進剤の含有量は、熱硬化性樹脂と硬化剤との合計１００質量％に対して、０．１質量％〜２０質量％でもよく、０．１質量％〜５質量％でもよく、０．２質量％〜１．５質量％でもよい。
【００６１】
本実施形態の熱硬化性樹脂組成物は、無機充填材を含むことができる。
上記無機充填材は、アルミナ、窒化アルミニウム、炭化珪素、窒化ホウ素、窒化珪素、酸化マグネシウム、及び水酸化アルミニウム、硫酸バリウムから選択される少なくとも１種以上の熱伝導性フィラーを含むことができる。これらを単独で用いても２種以上を組み合わせて用いてもよい。熱伝導性フィラーとしては、例えば、高い熱伝導率を有するものであれば、特に限定されないが、例えば、２０Ｗ／ｍ・Ｋ以上の熱伝導率を有するものが好ましい（熱伝導率の上限は特に限定されない）
【００６２】
。
この中でも、熱伝導性の観点から、無機充填材は、窒化ホウ素または窒化アルミニウムを含むことが好ましい。この窒化ホウ素は、鱗片状窒化ホウ素の、単分散粒子、凝集粒子またはこれらの混合物を含むことができる。
また、熱伝導性と絶縁性のバランスの観点から、酸化マグネシウムまたはアルミナの少なくとも１種以上を用いることができる。
【００６３】
上記無機充填材の形状は、特に限定されないが、通常は球状とすることができる。
【００６４】
上記無機充填材は、体積平均粒子径の異なる２種類以上の無機充填材を混合して用いることが好ましい。すなわち、前記無機充填材は、その粒子径分布曲線が少なくとも２つのピークを有してもよく、少なくとも３つのピークを有してもよい。
【００６５】
上記無機充填材の含有量は、熱硬化性樹脂組成物の全固形分に対して、５０体積％〜９０体積％であり、好ましくは６０体積％〜９０体積％であり、より好ましくは６０体積％〜８５体積％である。
【００６６】
上記無機充填材の合計含有量は、熱硬化性樹脂組成物の固形分全体に対して、例えば、１質量％〜９０質量％、５質量％〜８５質量％であり、好ましくは１０質量％〜８５質量％である。上記下限値以上とすることにより、熱伝導性を向上させることができる。上記上限値以下とすることにより、プロセス性の低下を抑制することができる。
【００６７】
本実施形態の熱硬化性樹脂組成物は、シランカップリング剤を含むことができる。
これにより、上記無機充填材の熱硬化性樹脂組成物中における相溶性を向上させることができる。カップリング剤は、熱硬化性樹脂組成物に添加してもよいし、無機充填材の表面に処理して使用してもよい。
【００６８】
上記シランカップリング剤としては、例えば、エポキシ系シランカップリング剤、アミノ系シランカップリング剤、メルカプト系シランカップリング剤、ウレイド系シランカップリング剤、カチオニック系シランカップリング剤、チタネート系カップリング剤およびシリコーンオイル型カップリング剤からなる群から選択される一種以上を含むことができる。これらを単独で用いても２種以上を組み合わせて用いてもよい。
この中でも、官能基として、エポキシ基、アミノ基、メルカプト基、ウレイド基または水酸基の少なくとも一種以上を有するシランカップリング剤を用いることができる。また、樹脂成分との相溶性を向上させる観点から、非反応性のフェニル基を有するシランカップリング剤を用いることができる。
【００６９】
上記官能基を有するシランカップリング剤の具体例としては、例えば、３−グリシドキシプロピルトリメトキシシラン、３−グリシドキシプロピルトリエトキシシラン、３−グリシドキシプロピルメチルジエトキシシラン、３−グリシドキシプロピルメチルジメトキシシラン、２−（３，４−エポキシシクロヘキシル）エチルトリメトキシシラン、３−アミノプロピルトリエトキシシラン、３−（２−アミノエチル）アミノプロピルトリメトキシシラン、３−（２−アミノエチル）アミノプロピルトリメトキシシラン、３−アミノプロピルトリメトキシシラン、３−メルカプトプロピルトリメトキシシラン、３−メルカプトトリエトキシシラン、３−ウレイドプロピルトリエトキシシラン等が挙げられる。上記フェニル基を含有するシランカップリング剤としては、例えば、３−フェニルアミノプロピルトリメトキシシラン、３−フェニルアミノプロピルトリエトキシシラン、Ｎ−メチルアニリノプロピルトリメトキシシラン、Ｎ−メチルアニリノプロピルトリエトキシシラン、３−フェニルイミノプロピルトリメトキシシラン、３−フェニルイミノプロピルトリエトキシシラン、フェニルトリメトシキシラン、フェニルトリエトキシシラン、ジフェニルジメトキシシラン、ジフェニルジエトキシシラン、トリフェニルメトキシシラン、トリフェニルエトキシシラン等が挙げられる。
【００７０】
上記カップリング剤の添加量は、無機充填材１００質量％に対して、例えば、０．０５質量％以上３質量％以下が好ましく、特に０．１質量％以上２質量％以下が好ましい。
【００７１】
本実施形態の熱硬化性樹脂組成物は、フェノキシ樹脂を含むことができる。これにより、耐屈曲性を向上させることができる。
上記フェノキシ樹脂としては、ビスフェノール骨格を有するフェノキシ樹脂、ナフタレン骨格を有するフェノキシ樹脂、アントラセン骨格を有するフェノキシ樹脂、ビフェニル骨格を有するフェノキシ樹脂等が挙げられる。
上記フェノキシ樹脂の含有量は、熱硬化性樹脂組成物の固形分全体に対して、３質量％〜１０質量％としてもよい。
【００７２】
本実施形態の熱硬化性樹脂組成物は、上述した成分以外の他の成分を含むことができる。この他の成分としては、例えば、酸化防止剤、レベリング剤が挙げられる。
【００７３】
本実施形態の熱硬化性樹脂組成物の製造方法として、例えば、次のような方法がある。
無機充填材以外の上記の各成分を、溶剤中に溶解、混合、撹拌することにより樹脂ワニス（ワニス状の熱硬化性樹脂組成物）を調整することができる。この混合は、超音波分散方式、高圧衝突式分散方式、高速回転分散方式、ビーズミル方式、高速せん断分散方式、および自転公転式分散方式などの各種混合機を用いることができる。
上記溶剤としては特に限定されないが、メチルエチルケトン、メチルイソブチルケトン、プロピレングリコールモノメチルエーテル、シクロヘキサノン等が挙げられる。
【００７４】
また、当該樹脂ワニスに、無機充填材を添加し、三本ロール等を用いて混練することにより、Ｂステージ状態の熱硬化性樹脂組成物を得ることができる。混練時に添加することにより、熱硬化性樹脂中に無機充填材をより均一に分散させることが可能であるが、これに限定されない。無機充填材は、混練時に添加してもよいが、樹脂ワニスの混合時に添加してもよい。なお、分散性の観点から、ナノ粒子は、例えば、所定の溶剤に分散させもの（ナノ粒子分散液）を樹脂ワニス中に添加することが好ましい。
【００７５】
（樹脂基板）
本実施形態の樹脂基板は、上記熱硬化性樹脂組成物の硬化物で構成された絶縁層を備えるものである。この樹脂基板は、半導体素子やパワー半導体などの電子部品を搭載するための素子搭載基板の材料として用いることができる。
【００７６】
（積層板）
本実施形態の積層板は、接着剤層と、接着剤層上に設けられた絶縁層と、を備えるものである。積層板中の絶縁層は、上記熱硬化性樹脂組成物からなる樹脂層で構成される。この樹脂層は、Ｂステージ状態の熱硬化性樹脂組成物で構成することができる。また、この接着剤層は、表面に金属板や放熱板などの各種金属部材と絶縁層との密着性を高めることができる。
【００７７】
上記接着剤層は、電気絶縁性を有し、絶縁層と被着体（金属部材）とを接着可能であれば特に制限はないが、例えば、エポキシ樹脂、ポリアミド樹脂、ポリアミドイミド樹脂及び変性ポリアミドイミド樹脂から選ばれる少なくとも１種を含むことができる。これらを単独で用いても２種以上を組み合わせて用いてもよい。また、接着剤層は、目的に応じて、無機充填材、硬化剤等を含有してもよい。
【００７８】
（金属ベース基板）
本実施形態の金属ベース基板１００について図１に基づいて説明する。
図１は、金属ベース基板１００の構成の一例を示す断面図である。
上記金属ベース基板１００は、図１に示すように、金属基板１０１と、金属基板１０１上に設けられた絶縁層１０２と、絶縁層１０２上に設けられた金属層１０３と、を備えることができる。この絶縁層１０２は、上記の熱硬化性樹脂組成物からなる樹脂層、および積層板からなる群から選択される一種で構成することが可能である。これらの樹脂層、積層板のそれぞれは、金属層１０３の回路加工の前では、Ｂステージ状態の熱硬化性樹脂組成物で構成されていてもよく、回路加工の後では、それを硬化処理されてなる硬化体であってもよい。
【００７９】
金属層１０３は絶縁層１０２上に設けられ、回路加工されるものである。この金属層１０３を構成する金属としては、例えば、銅、銅合金、アルミニウム、アルミニウム合金、ニッケル、鉄、錫等から選択される一種または二種以上が挙げられる。これらの中でも、金属層１０３は、好ましくは銅層またはアルミニウム層であり、特に好ましくは銅層である。銅またはアルミニウムを用いることで、金属層１０３の回路加工性を良好なものとすることができる。金属層１０３は、板状で入手できる金属箔を用いてもよいし、ロール状で入手できる金属箔を用いてもよい。
【００８０】
金属層１０３の厚みの下限値は、例えば、０．０１ｍｍ以上であり、好ましくは０．１０ｍｍ以上、さらに好ましくは０．２５ｍｍ以上である。このような数値以上であれば、高電流を要する用途であっても、回路パターンの発熱を抑えることができる。
また、金属層１０３の厚みの上限値は、例えば、２．０ｍｍ以下であり、好ましくは１．５ｍｍ以下であり、さらに好ましくは１．０ｍｍ以下である。このような数値以下であれば、回路加工性を向上させることができ、また、基板全体としての薄型化を図ることができる。
【００８１】
金属基板１０１は、金属ベース基板１００に蓄積された熱を放熱する役割を有する。金属基板１０１は、放熱性の金属基板であれば特に限定されないが、例えば、銅基板、銅合金基板、アルミニウム基板、アルミニウム合金基板であり、銅基板またはアルミニウム基板が好ましく、銅基板がより好ましい。銅基板またはアルミニウム基板を用いることで、金属基板１０１の放熱性を良好なものとすることができる。
【００８２】
金属基板１０１の厚さは、本発明の目的が損なわれない限り、適宜設定できる。
金属基板１０１の厚さの上限値は、例えば、２０．０ｍｍ以下であり、好ましくは５．０ｍｍ以下である。この数値以下の厚さの金属基板１０１を用いることで、金属ベース基板１００全体としての薄型化を行うことができる。また、金属ベース基板１００の外形加工や切り出し加工等における加工性を向上させることができる。
また、金属基板１０１の厚さの下限値は、例えば、０．１ｍｍ以上であり、好ましくは１．０ｍｍ以上であり、さらに好ましくは２．０ｍｍ以上である。この数値以上の金属基板１０１を用いることで、金属ベース基板１００全体としての放熱性を向上させることができる。
【００８３】
本実施形態において、金属ベース基板１００は、各種の基板用途に用いることが可能であるが、熱伝導性及び耐熱性に優れることから、パワーモジュールに用いるパワーモジュール用基板として用いることが可能である。
金属ベース基板１００は、パターンにエッチング等することによって回路加工された金属層１０３を有することができる。この金属ベース基板１００において、最外層に不図示のソルダーレジストを形成し、露光・現像により電子部品が実装できるよう接続用電極部が露出されていてもよい。
【００８４】
（パワーモジュール）
本実施形態のパワーモジュールについて図２に基づいて説明する。
図２は、パワーモジュール１１の構成を示す断面図である。
本実施形態のパワーモジュール１１は、上記の金属ベース基板１００と、金属ベース基板１００上に設けられた電子部品と、を備えることができる。電子部品としては、上記のパワー半導体素子等を用いることができる。パワー半導体素子以外にも、他の電子部品が金属ベース基板１００上に搭載されていてもよい。動作により発熱する電子部品（各種の発熱素子）からの熱に対して、金属ベース基板１００はヒートスプレッターとして機能することができる。
【００８５】
パワーモジュール１１の一例は、図２に示すように、パワーモジュール用回路基板（金属ベース基板１００）の金属層１０３ａ（金属層１０３がパターニングされたもの）上に、接着層３を介してパワー半導体素子２が搭載されている。パワー半導体素子２はボンディングワイヤー７を介して金属層１０３ｂに導通されている。また、パワー半導体素子２、ボンディングワイヤー７、金属層１０３ａ、１０３ｂは封止材６により封止されている。
【００８６】
また、パワーモジュール１１は、金属ベース基板１００の金属層１０３上に搭載されたチップコンデンサ８やチップ抵抗９等の他の電子部品を備えてもよい。また、パワーモジュール１１は、金属基板１０１が、公知の熱伝導グリス４を介して、放熱フィン５に接続された構造を有していてもよい。
【００８７】
なお、本発明は前述の実施形態に限定されるものではなく、本発明の目的を達成できる範囲での変形、改良等は本発明に含まれるものである。
【実施例】
【００８８】
以下、本発明について実施例を参照して詳細に説明するが、本発明は、これらの実施例の記載に何ら限定されるものではない。
【００８９】
（無機充填材を含有しない熱硬化性樹脂組成物の作製）
表１に示す配合割合に従い、熱硬化性樹脂と、硬化剤と、必要に応じて硬化促進剤と、を熱板上にて溶融混合し、冷却後粉砕して熱硬化性樹脂組成物を得た。
【００９０】
（無機充填材を含有する熱硬化性樹脂ワニスの作製）
表１に示す配合割合に従い、熱硬化性樹脂と、硬化剤と、必要に応じて硬化促進剤と、を溶媒であるシクロヘキサノンに添加し、これを撹拌して熱硬化性樹脂組成物の溶液を得た。次いで、この溶液に無機充填材を入れて予備混合した後、プラネタリーミキサーまたはディスパーザーにて混合し、無機充填材を均一に分散させたワニス状の熱硬化性樹脂組成物を得た。
表１中、無機充填材の含有量は、熱硬化性樹脂組成物の固形分全体１００体積％に対して、６０体積％であった。
【００９１】
表１に記載の各成分は以下の通り。
（熱硬化性樹脂）
ビスマレイミド化合物１：下記の化学式で表されるビスマレイミド化合物（ｎが０以上３以下、大和化成工業社製、ＢＭＩ−２３００、Ｍｗ＝７５０）
【００９２】
【化６】
2019108517.tif 000008
【００９３】
ビスマレイミド化合物２：下記の化学式で表される、メソゲン基含有ビスマレイミド化合物
【００９４】
【化７】
2019108517.tif 000009
【００９５】
ビスマレイミド化合物３：下記の化学式で表される、メソゲン基含有ビスマレイミド化合物
【００９６】
【化８】
2019108517.tif 000010
【００９７】
ビスマレイミド化合物４：下記の化学式で表される、メソゲン基含有ビスマレイミド化合物
【００９８】
【化９】
2019108517.tif 000011
【００９９】
ビスマレイミド化合物５：下記の化学式で表される、メソゲン基含有ビスマレイミド化合物
【０１００】
【化１０】
2019108517.tif 000012
【０１０１】
エポキシ化合物１：下記の化学式で表される、ビスフェノールＡジグリシジルエーテル（ＤＧＥＢＡ、メソゲン基を含有しないエポキシ化合物、東京化成工業社製）
【０１０２】
【化１１】
2019108517.tif 000013
エポキシ化合物２：下記の化学式で表される、テレフタリリデン型エポキシ樹脂（ＤＧＥＴＡＭ、メソゲン基を含有するエポキシ化合物）
【０１０３】
【化１２】
2019108517.tif 000014
【０１０４】
（硬化剤）
硬化剤１：ノボラック型シアネート樹脂（ロンザジャパン社製、ＰＴ−３０）
硬化剤２：４，４’−ジアミノジフェニルエタン（ＤＤＥｔ、東京化成工業社製）
硬化剤３：下記の化学式で表される、Ｐ−ｄ型ベンゾオキサジン（四国化成社製、Ｐ−ｄ）
【０１０５】
【化１３】
2019108517.tif 000015
【０１０６】
硬化剤４：上記式で表される、ビスフェノールＡジグリシジルエーテル（ＤＧＥＢＡ、メソゲン基を含有しないエポキシ化合物、東京化成工業社製）
硬化剤５：上記式で表される、テレフタリリデン型エポキシ樹脂（ＤＧＥＴＡＭ、メソゲン基を含有するエポキシ化合物）
硬化剤６：パラフェニレンジアミン（ＰＰＤＡ、東京化成工業社製）
硬化剤７：ジアミノジフェニルメタン（ＤＤＭ、東京化成工業社製）
【０１０７】
（硬化促進剤）
硬化促進剤１：２，２−ビス（３−メチル−４−ヒドロキシフェニル）プロパン（ＢＰＣ、東京化成工業社製）
硬化促進剤２：２−メチルイミダゾール（２ＭＺ、東京化成工業社製）
硬化促進剤３：ノボラック型フェノール樹脂（住友ベークライト社製、製品名：ＰＲ−５１４７０）
【０１０８】
（無機充填材）
無機充填材１：下記の手順で作製された凝集窒化ホウ素
・凝集窒化ホウ素の作製：
ホウ酸メラミンと鱗片状窒化ホウ素粉末を混合して得られた混合物を、ポリアクリル酸アンモニウム水溶液へ添加し、２時間混合して噴霧用スラリーを調製した。次いで、このスラリーを噴霧造粒機に供給し、アトマイザーの回転数１５０００ｒｐｍ、温度２００℃、スラリー供給量５ｍｌ／ｍｉｎの条件で噴霧することにより、複合粒子を作製した。次いで、得られた複合粒子を、窒素雰囲気下、２０００℃の条件で焼成することにより、凝集窒化ホウ素を得た。
【０１０９】
【表１】
2019108517.tif 000016
【０１１０】
得られた熱硬化性樹脂組成物について、次のような評価項目に基づいて評価を実施した。評価結果は表１に示す。
【０１１１】
（液晶性）
表１の熱硬化性樹脂組成物を構成する熱硬化性樹脂、硬化剤、硬化促進剤の３つの成分の所定量を熱板上で溶融混合し、冷却後に粉砕した。粉砕して得られた樹脂粉をスライドガラスで挟み、加熱ステージ上に配置した後、偏光顕微鏡を用いて複屈折が視認できたものについて液晶性有りと判断した。
表１中、複屈折が十分視認できた場合を◎、複屈折が僅かに視認できた場合を○、複屈折が視認できなかった場合を×と判断した。
【０１１２】
（軟化点）
得られた無機充填材を含有しない熱硬化性樹脂組成物について、軟化点（℃）を測定した。軟化点を測定する方法は、ＴＭＡ（Ｔｈｅｒｍａｌ  Ｍｅｃｈａｎｉｃａｌ  Ａｎａｌｙｚｅｒ）試験装置（セイコーインスツルメルツ社製ＴＭＡ／ＳＳ６１００）を用いて、昇温速度５℃／分、荷重０．０５Ｎ、圧縮モード、測定温度範囲３０〜３２０℃の条件で、評価基板の熱膨張特性を観察し、熱膨張曲線の屈折点の温度を外挿法により求め、軟化点とした。
表１中、軟化点が１５０℃以下の場合を×、軟化点が１５０℃超〜２００℃以下の場合を○、軟化点が２００℃超の場合を◎と判断した。
【０１１３】
（Ｔｄ５：５％重量減少温度）
示差熱熱重量同時測定装置（セイコ−インスツルメンツ社製、ＴＧ／ＤＴＡ６２００型）を用いて、乾燥窒素気流下、昇温速度１０℃／分の条件により、サンプルを、３０℃から６５０℃まで昇温させることにより、サンプルが５％重量減少する温度（Ｔｄ５）を算出した。なお、サンプルとして、得られた無機充填材を含有しない熱硬化性樹脂組成物を、２２０℃、９０分で加熱して硬化物を得た後、測定前に１００℃で１時間の乾燥処理を施したものを用いた。
表１中、Ｔｄ５が３００℃以下の場合を△、Ｔｄ５が３００℃超〜３５０℃以下の場合を○、Ｔｄ５が３５０℃超の場合を◎と判断した。
【０１１４】
（樹脂熱伝導率、複合熱伝導率）
・樹脂成形体の作製
上記で得られた無機充填材を含有しない熱硬化性樹脂組成物を離型剤を塗布した金型にセットし、コンプレッション成形を２２０℃、１５ｍｉｎ行い、直径１０ｍｍ×厚み１ｍｍの樹脂成形物を得た。その後、オーブンにて２２０℃、９０ｍｉｎの硬化を行い、樹脂成形体（熱伝導率測定用サンプル１）を得た。
【０１１５】
・複合成形体の作製
上記で得られた無機充填材を含有する熱硬化性樹脂組成物ワニスを、厚み１８μｍの銅箔上に塗布、乾燥させ樹脂層付き銅箔を作製した。この銅箔の樹脂層を別の銅箔で挟むようにして重ね合わせてセットし、コンプレッション成形を２２０℃、９０分行い、縦１５ｃｍ×横２２ｃｍ×厚み０．２ｍｍの複合成形体（熱伝導率測定用サンプル２）を得た。
【０１１６】
・樹脂成形体、複合成形体の比重
比重測定は、ＪＩＳ  Ｋ  ６９１１（熱硬化性プラスチック一般試験方法）に準拠して行った。試験片は、上記の樹脂成形体または複合成形体から、縦２ｃｍ×横２ｃｍ×厚み２ｍｍに切り出したものを用いた。比重（ＳＰ）の単位をｇ／ｃｍ３とする。
【０１１７】
・樹脂成形体、複合成形体の比熱
得られた上記の樹脂成形体または複合成形体について、ＤＳＣ法により比熱（Ｃｐ）を測定した。
【０１１８】
・樹脂成形体、複合成形体の熱伝導率の測定
得られたそれぞれの上記の樹脂成形体・複合成形体から、厚み方向測定用として、直径１０ｍｍ×厚み０．２ｍｍに切り出したものを試験片とした。次に、ＵＬＶＡＣ社製のＸｅフラッシュアナライザーＴＤ−１ＲＴＶを用いて、レーザーフラッシュ法により板状の試験片の長さ方向の熱拡散係数（α）の測定を行った。測定は、大気雰囲気下、２５℃の条件下で行った。
樹脂成形体、複合成形体のそれぞれについて、得られた熱拡散係数（α）、比熱（Ｃｐ）、比重（ＳＰ）の測定値から、下記式に基づいて熱伝導率を算出した。
熱伝導率［Ｗ／ｍ・Ｋ］＝α［ｍ２／ｓ］×Ｃｐ［Ｊ／ｋｇ・Ｋ］×Ｓｐ［ｇ／ｃｍ３］
表１中、樹脂成形体の熱伝導率を「樹脂熱伝導率」とし、複合成形体の熱伝導率を「複合熱伝導率」とした。
【０１１９】
表１中、樹脂熱伝導率が０．１５Ｗ／ｍ・ｋ以下の場合を△、樹脂熱伝導率が０．１５Ｗ／ｍ・ｋ超〜０．２８Ｗ／ｍ・ｋ以下の場合を○、樹脂熱伝導率が０．２８Ｗ／ｍ・ｋ超の場合を◎と判断した。
表１中、複合材熱伝導率が１５Ｗ／ｍ・ｋ以下の場合を△、複合材熱伝導率が１５Ｗ／ｍ・ｋ超〜１８Ｗ／ｍ・ｋ以下の場合を○、複合材熱伝導率が１８Ｗ／ｍ・ｋ超の場合を◎と判断した。
【０１２０】
実施例１〜１３の熱硬化性樹脂組成物は、比較例１と比べて樹脂熱伝導率および複合熱伝導率に優れることから熱伝導性に優れるものであり、比較例２と比べて軟化点やＴｄ５の温度が高いことから耐熱性に優れるものであることが判明した。このため、実施例１〜１３の熱硬化性樹脂組成物は、通常の半導体装置の基板のみならず、パワーモジュール等の高温環境下での耐熱性が要求されるパワーモジュール用基板としても好適に用いることができることが分かった。
【符号の説明】
【０１２１】
２  パワー半導体素子
３  接着層
４  熱伝導グリス
５  放熱フィン
６  封止材
７  ボンディングワイヤー
８  チップコンデンサ
９  チップ抵抗
１０  ソルダーレジスト
１１  パワーモジュール
１００  金属ベース基板
１０１  金属基板
１０２  絶縁層
１０３  金属層
１０３ａ  金属層
１０３ｂ  金属層
【図１】
2019108517.tif 000020
【図２】
2019108517.tif 000021